(57)【特許請求の範囲】
【請求項１】
ポリイソシアネート（Ａ）及びポリオール（Ｂ）を、触媒（Ｃ）、発泡剤（Ｄ）、整泡剤（Ｅ）の存在下でイソシアネートインデックスが８５〜１１５で発泡硬化させて得られ、２３±２℃での復元時間が１〜３０秒、２５℃での２５％圧縮強度が１〜１６０Ｎ／３１４ｃｍ２ である寝具用粘弾性ポリウレタンフォームの製造方法であって、ポリイソシアネート（Ａ）が、２，２′−ジフェニルメタンジイソシアネートと２，４′−ジフェニルメタンジイソシアネートの合計の含有量が１０〜５０質量％であるジフェニルメタンジイソシアネート（イ−１）及びポリフェニレンポリメチレンポリイソシアネート（イ−２）の混合物からなるポリイソシアネート（イ）と、数平均分子量３４０〜７００、炭素数１〜５の脂肪族モノオールにエチレンオキサイドを付加させたアルコキシポリ（オキシエチレン）モノオールである変性剤（ロ）とを反応させて得られた、イソシアネート含量が１５〜３０質量％、２５℃の粘度８００ｍＰａ・ｓ以下のイソシアネート基含有プレポリマー（Ａ１）を含有し、
ポリオール（Ｂ）が、公称官能基数２以上、数平均分子量１，０００〜１０，０００、オキシプロピレン基含有量４０質量％以上のポリ（オキシアルキレン）ポリオール（Ｂ１）を含有すること、
発泡剤（Ｄ）が水であること、
を特徴とする、前記製造方法。
【請求項２】
触媒（Ｃ）が、活性水素基を有する三級アミン（ｃ１）を含有することを特徴とする、請求項１に記載の製造方法。
【発明の詳細な説明】
【０００１】
【発明の属する技術分野】
本発明は、優れた低反発性を有し、衝撃吸収体、振動吸収体として、枕やマットレスに用いた時に体圧分布がより均一になり疲労感や床ずれが軽減される、特定のポリイソシアネートを用いた寝具用粘弾性ポリウレタンフォームの製造方法に関する。
【０００２】
【従来の技術】
従来、ポリウレタンフォームは、軽量性、弾力性、吸音性、断熱性等の性能に優れていることから、自動車のクッション材、家具、寝具、カーペット等、様々な分野で使用されている。
【０００３】
しかし、粘弾性の低いフォームを使用したベッドは、長期の入院者や身動きのできない患者が用いた場合、加えられた荷重に柔軟に追従することができないため、体圧の分散が悪く、人体に対して局部的な負荷がかかる。このため、粘弾性の良好なポリウレタンフォームが求められている。
【０００４】
そこで、粘弾性ポリウレタンフォームの検討がなされ、例えば、特許文献１には、特定のポリオールを用いた粘弾性フォームが開示されている。また、特許文献２には、特定のポリオールを用いることで、特定の動的粘弾性を有するポリウレタンフォームが開示されている。
【０００５】
【特許文献１】
特開平４−１１７４１７号公報
【特許文献２】
特開平１１−２８６５６６号公報
【０００６】
【発明が解決しようとする課題】
本発明は、特定のポリイソシアネートを用いることにより、遅復元性を有し、衝撃吸収体、振動吸収体として優れた、寝具用粘弾性ポリウレタンフォームの製造方法を提供することにある。
【０００７】
【課題を解決するための手段】
すなわち本発明は、以下の（１）〜（２）に示されるものである。
（１）  ポリイソシアネート（Ａ）及びポリオール（Ｂ）を、触媒（Ｃ）、発泡剤（Ｄ）、整泡剤（Ｅ）の存在下でイソシアネートインデックスが８５〜１１５で発泡硬化させて得られ、２３±２℃での復元時間が１〜３０秒、２５℃での２５％圧縮強度が１〜１６０Ｎ／３１４ｃｍ２ である寝具用粘弾性ポリウレタンフォームの製造方法であって、ポリイソシアネート（Ａ）が、２，２′−ジフェニルメタンジイソシアネートと２，４′−ジフェニルメタンジイソシアネートの合計の含有量が１０〜５０質量％であるジフェニルメタンジイソシアネート（イ−１）及びポリフェニレンポリメチレンポリイソシアネート（イ−２）の混合物からなるポリイソシアネート（イ）と、数平均分子量３４０〜７００、炭素数１〜５の脂肪族モノオールにエチレンオキサイドを付加させたアルコキシポリ（オキシエチレン）モノオールである変性剤（ロ）とを反応させて得られた、イソシアネート含量が１５〜３０質量％、２５℃の粘度８００ｍＰａ・ｓ以下のイソシアネート基含有プレポリマー（Ａ１）を含有し、
ポリオール（Ｂ）が、公称官能基数２以上、数平均分子量１，０００〜１０，０００、オキシプロピレン基含有量４０質量％以上のポリ（オキシアルキレン）ポリオール（Ｂ１）を含有すること、
発泡剤（Ｄ）が水であること、
を特徴とする、前記製造方法。
【０００８】
（２）  触媒（Ｃ）が、活性水素基を有する三級アミン（ｃ１）を含有することを特徴とする、請求項１に記載の製造方法。
【００１０】
【００１１】
【００１２】
【００１３】
【発明の実施の形態】
最初に本発明に用いられる原料について説明する。
本発明に用いられるポリイソシアネート（Ａ）は、ジフェニルメタンジイソシアネート（以後ＭＤＩと略称する）（イ−１）及びポリフェニレンポリメチレンポリイソシアネート（イ−２）の混合物からなるポリイソシアネート（以後ポリメリックＭＤＩと略称する）（イ）と、１個の活性水素基を有する化合物（ロ−１）を少なくとも含む変性剤（ロ）とを反応させて得られたイソシアネート基含有プレポリマー（Ａ１）を含有することを特徴とするものである。
【００１４】
ポリメリックＭＤＩ（イ）を構成するＭＤＩ（イ−１）は、イソシアネート基及びベンゼン環を各２個有するものであり、二核体と称されるものである。またポリフェニレンポリメチレンポリイソシアネート（イ−２）は、イソシアネート基及びベンゼン環を各３個以上有するものであり、多核体と称されるものである。なお、（イ−１）は単品又は（イ−２）との混合物の形で供給され、（イ−２）は（イ−１）との混合物の形で供給される。
【００１５】
（イ−１）と（イ−２）の質量比は（イ−１）／（イ−２）＝４５／５５〜９５／５が好ましく、（イ−１）／（イ−２）＝５０／５０〜９０／１０が特に好ましい。（イ−１）が少なすぎる場合は、得られるフォームは柔軟性が失われ、機械的強度が低下しやすい。（イ−１）が多すぎる場合は、ポリイソシアネート（Ａ）の低温貯蔵安定性が低下し、作業性が悪化しやすい。
【００１６】
（イ−１）には、２，２′−ＭＤＩ、２，４′−ＭＤＩ、４，４′−ＭＤＩの３種類の異性体が存在する。（イ−１）の異性体構成比は、２，２′−ＭＤＩと２，４′−ＭＤＩの合計の含有量が１０〜５０質量％であり、１５〜４５質量％が好ましい。２，２′−ＭＤＩと２，４′−ＭＤＩの合計の含有量が下限未満の場合は、ポリイソシアネート（Ａ）の低温貯蔵安定性が低下しやすい。上限を越える場合は、得られる軟質ポリウレタンフォームの硬度が低下しやすい。
【００１７】
なお、必要に応じて上記の（イ）以外のポリイソシアネートを併用してもよい。例えば、トリレンジイソシアネート（以後ＴＤＩと略称する）、キシレンジイソシアネート、ニトロジフェニルジイソシアネート、ジフェニルプロパンジイソシアネート、ジメチルジフェニルメタンジイソシアネート、フェニレンジイソシアネート、ナフチレンジイソシアネート、ジメトキシジフェニルジイソシアネート、テトラメチレンジイソシアネート、ヘキサメチレンジイソシアネート、メチルペンタンジイソシアネート、リジンジイソシアネート、イソホロンジイソシアネート、水素添加ＴＤＩ、水素添加キシレンジイソシアネート、水素添加ＭＤＩ、テトラメチルキシレンジイソシアネート、これらのポリメリック体、これらのウレタン変性体、ウレア変性体、アロファネート変性体、ビウレット変性体、カルボジイミド変性体、ウレトンイミン変性体、ウレトジオン変性体、イソシアヌレート変性体、更にこれらの２種以上の混合物が挙げられる。
【００１８】
変性剤（ロ）は、数平均分子量３４０〜７００、炭素数１〜５の脂肪族モノオールにエチレンオキサイドを付加させたアルコキシポリ（オキシエチレン）モノオールである
【００１９】
イソシアネート基含有プレポリマー（Ａ１）を得る際のウレタン化反応温度は２０〜１２０℃が好ましく、特に４０〜１００℃が好ましい。また、ウレタン化反応時には、必要に応じジブチルチンジラウレート、ジオクチルチンジラウレート等の有機金属化合物や、トリエチレンジアミンやトリエチルアミン等の有機アミンやその塩等の公知のウレタン化触媒を用いることができる。
【００２０】
（Ａ１）のイソシアネート含量（以後ＮＣＯ含量と略称する）は、１５〜３０質量％である。また２５℃における粘度は８００ｍＰａ・ｓ以下である。
【００２１】
本発明に用いられるポリオール（Ｂ）は特に制限はないが、後述するポリ（オキシアルキレン）ポリオール（以後ＰＰＧ系ポリオールと略称する）（Ｂ１）を含有することが好ましい。（Ｂ１）は常温液状であるため、粘弾性ポリウレタンフォームの製造時における作業性が良好であり、また、更に得られるフォームは適度な硬度や反発弾性率を有するためである。
【００２２】
（Ｂ１）は公知の方法で得られるものであり、活性水素を２個以上含有する化合物を開始剤として、ＰＯを有するアルキレンオキサイドをランダムに付加させたポリエーテルポリオールである。（Ｂ１）の開始剤の官能基数は、２以上であることが好ましく、２〜６が更に好ましい。開始剤の官能基数が下限未満の場合、得られる軟質ポリウレタンフォームは架橋密度低下のために強度や硬度が低下しやすい。上限を超える場合は、フォームの柔軟さが失われやすい。
【００２３】
（Ｂ１）を得るのに用いられる開始剤としては、エチレングリコール、１，２−プロパンジオール、１，３−プロパンジオール、１，２−ブタンジオール、１，３−ブタンジオール、１，４−ブタンジオール、１，５−ペンタンジオール、２−メチル−１，５−ペンタンジオール、３−メチル−１，５−ペンタンジオール、１，６−ヘキサンジオール、ネオペンチルグリコール、１，８−オクタンジオール、１，９−ノナンジオール、２，２−ジエチル−１，３−プロパンジオール、２−ｎ−ブチル−２−エチル−１，３−プロパンジオール、２，２，４−トリメチル−１，３−ペンタンジオール、２−エチル−１，３−ヘキサンジオール、２−ｎ−ヘキサデカン−１，２−エチレングリコール、２−ｎ−エイコサン−１，２−エチレングリコール、２−ｎ−オクタコサン−１，２−エチレングリコール、ジエチレングリコール、ジプロピレングリコール、１，４−シクロヘキサンジメタノール、あるいはビスフェノールＡのＥＯ又はＰＯ付加物、水素添加ビスフェノールＡ、３−ヒドロキシ−２，２−ジメチルプロピル−３−ヒドロキシ−２，２−ジメチルプロピオネート、トリメチロールプロパン、グリセリン、ペンタエリスリトール等の低分子ポリオール類、アニリン、エチレンジアミン、プロピレンジアミン、トルエンジアミン、メタフェニレンジアミン、ジフェニルメタンジアミン、キシリレンジアミン等の低分子アミン類、モノエタノールアミン、ジエタノールアミン、トリエタノールアミン、Ｎ−メチルジエタノールアミン等の低分子アミノアルコール類等が挙げられる。本発明では、低分子ポリオール類が好ましい。
【００２４】
（Ｂ１）中のオキシプロピレン基の含有量は４０質量％以上であり、４５質量％以上であることが好ましい。オキシプロピレン基含有量が下限未満の場合、得られるフォームの表面にべと付き感が出やすい。
【００２５】
（Ｂ１）の数平均分子量は１，０００〜１０，０００であることが好ましく、１，２００〜９，５００が更に好ましい。最も好ましくは、１，５００〜９，０００の範囲である。数平均分子量が下限未満の場合、得られるフォームの柔軟性が失われ、物性の悪化や弾性性能の低下が発生しやすい。数平均分子量が上限を超える場合は、フォームの硬度が低下しやすい。
【００２６】
なお、更に（Ｂ１）は、末端にＥＯを付加させて１級水酸基の量を増やしたものが反応性が向上するので好ましい。付加させるＥＯの量（以下ＥＯチップ量と略す）は１０〜３０質量％であり、好ましくは１１〜２８質量％、更に好ましくは１２〜２６質量％である。ＥＯチップ量が下限未満の場合は、分子末端の１級水酸基の減少によって活性が低下し、フォームを成形する際にセルの安定性が失われ、成形性が低下しやすい。ＥＯチップ量が上限を超える場合は、水との親和性が向上してコロイドを形成しやすくなるため、ポリオールプレミックスの粘度が上昇する原因となる。
【００２７】
また、本発明では必要に応じて（Ｂ１）以外のポリオールや架橋剤を用いることができる。（Ｂ１）以外のポリオールとしては、ＥＯ含有量の多いポリエーテルポリオール、ポリエステルポリオール等が挙げられる。架橋剤としては、前述の（Ｂ１）を得るのに用いられる低分子ポリオールやトリレンジアミン、ジエチルトリレンジアミン等の低分子ポリアミン、モノエタノールアミン、ジエタノールアミン、トリエタノールアミン、モノプロパノールアミン、ジプロパノールアミン、トリプロパノールアミン等のアミノアルコール等が挙げられる。
【００２８】
触媒（Ｃ）としては当該分野において公知である各種ウレタン化触媒が使用できる。例えば、トリエチルアミン、トリプロピルアミン、トリブチルアミン、Ｎ−メチルモルホリン、Ｎ−エチルモルホリン、ジメチルベンジルアミン、Ｎ，Ｎ，Ｎ′，Ｎ′−テトラメチルヘキサメチレンジアミン、Ｎ，Ｎ，Ｎ′，Ｎ′， Ｎ″−ペンタメチルジエチレントリアミン、ビス−（２−ジメチルアミノエチル）エーテル、トリエチレンジアミン、１，８−ジアザ−ビシクロ（５，４，０）ウンデセン−７，１，２−ジメチルイミダゾール、１−ブチル−２−メチルイミダゾール等の三級アミン、ジメチルエタノールアミン、Ｎ−トリオキシエチレン−Ｎ，Ｎ−ジメチルアミン、Ｎ，Ｎ−ジメチル−Ｎ−ヘキサノールアミン等の反応性アミン、又は、これらの有機酸塩、スタナスオクトエート、ジブチルチンジラウレート、ナフテン酸亜鉛等の有機金属化合物等が挙げられる。また、Ｎ，Ｎ−ジメチルエタノールアミン、Ｎ，Ｎ−ジエチルエタノールアミン等の活性水素基を有するアミン触媒（ｃ１）も好ましい。触媒（Ｃ）の好ましい添加量は、ポリオール（Ｂ）に対して、０．０１〜１０質量％である。
【００２９】
発泡剤（Ｄ）としては水を用いる。水は、イソシアネート基との反応で炭酸ガスを発生し、これにより発泡することになる。また、付加的に少量のシクロペンタンやノルマルペンタン、イソペンタン、ＨＦＣ−２４５ｆａ等の低沸点有機化合物を併用することや、ガスローディング装置を用いて原液中に空気、窒素ガス、液化二酸化炭素等を混入溶解させて成形することもできる。発泡剤（Ｄ）の好ましい添加量は得られる製品の設定密度によるが、通常、ポリオール（Ｂ）に対して、０．５〜１５質量％である。
【００３０】
整泡剤（Ｅ）としては当該分野において公知である有機珪素系界面活性剤が使用可能であり、例えば、日本ユニカー製のＬ−５２０、Ｌ−５４０、Ｌ−５３０９、Ｌ−５３６６、ＳＺ−１３０６、東レ・ダウコーニング製のＳＲＸ−２７４Ｃ、ＳＦ−２９６２、ＳＦ−２９６４、エアープロダクツ製のＤＣ−５１６９、ＤＣ−１９３、信越化学工業製のＦ−２２０、Ｆ−３４１等が挙げられる。整泡剤（Ｅ）の好ましい添加量は、ポリオール（Ｂ）に対して、０．１〜１０質量％である。
【００３１】
更に必要に応じて、難燃剤、可塑剤、酸化防止剤、紫外線吸収剤、着色剤、各種充填剤、内部離型剤、その他の加工助剤を加えて用いることができる。なお、これらの助剤の中でイソシアネートと反応しうる活性水素を有さないものについては、ポリイソシアネートにあらかじめ混合して使用することもできる。
【００３２】
本発明の寝具用粘弾性ポリウレタンフォームの製造方法は、ポリイソシアネート（Ａ）以外の、ポリオール（Ｂ）、触媒（Ｃ）、発泡剤（Ｄ）、整泡剤（Ｅ）、必要に応じ用いられる助剤をあらかじめ混合してポリオールプレミックスを準備し、これとポリイソシアネート（Ａ）の２成分を混合発泡させるという方法である。このときのイソシアネートインデックス（イソシアネート基／活性水素基×１００）は８５〜１１５の範囲である。インデックスが低すぎる場合は、フォーム表面にべと付き感が生じやすい。また、インデックスが高すぎる場合は、発泡しない場合がある。
【００３３】
本発明の寝具用粘弾性ポリウレタンフォームは、一般的にはスラブ法により製造される。スラブ法では、公知のメカニカル攪拌装置を備えた低圧注入機や、高圧衝突混合方式を利用した高圧注入機を使用することができる。混合された原料液はその後、走行コンベアに吐出されて、粘弾性ポリウレタンフォームが製造されることになる。スラブフォーム製品はそのままでも使用できるが、従来公知の方法で圧縮又は減圧下でセルを破壊し、製品の外観、寸法を安定化させることもできる。
【００３４】
このようにして得られた寝具用粘弾性ポリウレタンフォームの復元時間は、１〜３０秒であり、好ましくは４〜２５秒である。復元時間が１秒未満の場合は、フォームが粘弾性を有するとは言えない。３０秒経っても復元しないものは、元の形に復元しない場合が多い。なお、復元時間は以下に示す手順で測定される。
１．測定環境：温度２３±２℃、相対湿度５０±５％
２．サンプルサイズ：縦１００ｍｍ×横１００ｍｍ×厚４０ｍｍのフォームの中心を、直径３０ｍｍの加圧子で２０ｍｍ押し込む。
３．この状態で１０秒間保持する。
４．加圧子を取り除いた瞬間から、元の形に復元する（凹みがなくなる）までの時間を測定する。
【００３５】
また、密度は２０〜１００ｋｇ／ｍ３ が好ましく、特に好ましくは２５〜８０ｋｇ／ｍ３ である。ヒステリシスロスは４０％以上が好ましく、特に好ましくは４５％以上である。ヒステリシスロスが下限未満の場合は、例えばマットレスに使用した場合、特定部位に荷重が集中し、使用者の体への負担が大きくなりやすい。
【００３６】
また、本発明の寝具用粘弾性ポリウレタンフォームの、２５℃での２５％圧縮硬度は１〜１６０Ｎ／３１４ｃｍ２であり、好ましくは３〜１００Ｎ／３１４ｃｍ２が更に好ましい。ボールリバウンドによる反発弾性率は、フォーム厚４０ｍｍで３０％以下が好ましく、２７％以下が更に好ましい。なおこれらの物性は、ＪＩＳ Ｋ−６４００（１９９７）に準じて測定される。
【００３７】
【発明の効果】
本発明によって、低反発性を有し、衝撃吸収体、振動吸収体として、フィット感があり、体圧分散性が良好で、底付き感がない快適な座り心地が得られる枕、マットレス等の寝具用ポリウレタンフォームを提供することが可能となった。
【００３８】
【実施例】
以下、本発明を実施例により更に詳しく説明するが、本発明はこれらに限定されるものではない。なお、実施例及び比較例中において、特に断りのない限り、比率は質量比であり、「％」は「質量％」である。また４，４′−ＭＤＩ以外のＭＤＩ異性体をアイソマーと略称する。
【００３９】
〔ポリイソシアネートの製造〕
製造例１
攪拌機、冷却管、窒素導入管、温度計を備えた容量：１ｍ３ の反応器を窒素置換した後、ＭＤＩ（１）を５５ｋｇ、Ｐ−ＭＤＩ（１）を１５ｋｇ仕込み、攪拌しながら５０℃に加温した。ついで、モノオール（１）を３０ｋｇ仕込み攪拌しながら８０℃にて４時間反応させて、イソシアネート基含有プレポリマーＮＣＯ−１を得た。ＮＣＯ−１のイソシアネート含量は２１．３％、２５℃の粘度は１２０ｍＰａ・ｓであった。
【００４０】
製造例８、９
表１に示す原料及び配合比で、製造例１と同様にして、イソシアネート基含有プレポリマーＮＣＯ−８、９を得た。結果を表１に示す。
【００４１】
【表１】
0004406913.tif 000002
【００４２】
製造例１、８、９、表１において
ＭＤＩ（１）    ：ＭＤＩ
アイソマー含有量＝１９％
ＭＤＩ（２）    ：ＭＤＩ
アイソマー含有量＝３５％
ＭＤＩ（３）    ：ＭＤＩ
アイソマー含有量＝０％
Ｐ−ＭＤＩ（１）：ポリメリックＭＤＩ
ＭＤＩ含有量＝３５％
ＭＤＩ中のアイソマー含有量＝１２％
Ｐ−ＭＤＩ（２）：ポリメリックＭＤＩ
ＭＤＩ含有量＝５０％
ＭＤＩ中のアイソマー含有量＝１５％
Ｐ−ＭＤＩ（３）：ポリメリックＭＤＩ
ＭＤＩ含有量＝４０％
ＭＤＩ中のアイソマー含有量＝２％
ＴＤＩ（１）    ：ＴＤＩ
２，４−ＴＤＩ／２，６−ＴＤＩ＝８０／２０
モノオール（１）：メタノールのＥＯ付加体
数平均分子量＝７００
ポリオール（１）：１，２−プロパノールのＰＯ付加体
数平均分子量＝２，０００
ポリオール（２）：グリセリンにＰＯ付加体にＥＯチップさせたもの
数平均分子量＝５，０００
ＥＯ含有量＝１３％
【００４３】
〔ポリオールプレミックスの調製〕
調製例１、８、９
表２に示す割合で、ポリオールプレミックスＯＨ−１、８、９を調製した。
【００４４】
【表２】
0004406913.tif 000003
【００４５】
表２において
ポリオール（３）：グリセリンのＥＯ／ＰＯ付加体
数平均分子量＝４，８００
ＥＯ含有量＝１５％
ポリオール（４）：グリセリンのＥＯ／ＰＯ付加体
数平均分子量＝６，０００
ＥＯ含有量＝１７％
ポリオール（５）：ペンタエリスリトールのＥＯ／ＰＯ付加体
数平均分子量＝９，０００
ＥＯ含有量＝１４％
ポリオール（６）：１，２−プロパノールのＥＯ／ＰＯ付加体
数平均分子量＝３，５００
ＥＯ含有量＝２０％
ポリオール（７）：グリセリンのＥＯ／ＰＯ付加体
数平均分子量＝３，０００
ＥＯ含有量＝１０％
ポリオール（９）：グリセリンのＥＯ／ＰＯ付加体にポリマーを分散させたもの
数平均分子量＝６，０００
ＥＯ含有量＝１７％
ポリマー含有量＝２４％
ポリオール（11）：１，２−プロパノールのＥＯ／ＰＯ付加体
数平均分子量＝３，９００
ＥＯ含有量＝６０％
ＤＥＬＡ        ：ジエタノールアミン
ＥＧ            ：エチレングリコール
Ｌ３３          ：商品名ＴＥＤＡ  Ｌ３３
アミン触媒、東ソー製
ＥＴ            ：商品名ＴＯＹＯＣＡＴ  ＥＴ
アミン触媒、東ソー製
ＤＭＥＡ        ：Ｎ，Ｎ−ジメチルエタノールアミン
Ｂ−４１１３    ：シリコン系整泡剤、ゴールドシュミット製
ＤＣ−５１６９  ：シリコン系整泡剤、エアープロダクツ製
【００４６】
〔ポリウレタンフォームの製造、評価〕
実施例１、比較例１〜２
表３に示す配合で、ポリウレタンスラブフォームを製造した。得られたポリウレタンフォームは、製造後一昼夜放置した後、所定の形状に切り出して各物性を測定した。結果を表３に示す。なお、発泡条件は以下の通り。
〔発泡条件〕
原料温度：２５±２℃
攪拌速度：３，０００ｒｐｍ
攪拌時間：１０秒
【００４７】
【表３】
0004406913.tif 000004
【００４８】
応力緩和率、寝心地性以外の物性は、ＪＩＳ Ｋ−６４００（１９９７）に準じて測定した。なお、応力緩和率の測定方法は以下の通りである。
１）当初の厚みの７５％押し込んだ後、直ちに荷重を除く。
２）１分間放置する。
３）当初の厚みの２５％押し込み、このときの応力（緩和前応力）を測定する。
４）この状態で２０秒間放置した後の応力（緩和後応力）を測定する。
５）以下の測定式で応力緩和率を算出する。
応力緩和率（％）＝（緩和前応力−緩和後応力）／緩和前応力×１００
なお、測定条件は以下の通り。
フォーム厚 ： ５０ｍｍ
クロスヘッドスピード：１００ｍｍ／分
なお、寝心地性は、８０ｃｍ×２００ｃｍ×１０ｃｍのフォームに試験者が実際に寝て、その感触を評価した。
【００４９】
表３より、実施例のフォームは、復元時間が適度にあるものであり、また反発性が低く、応力緩和率が大きく、ヒステリシスロスも大きいものであり、粘弾性フォームとしての特性を備えているものであった。一方、比較例のフォームは復元時間が測定できないくらい短かく、反発弾性が大きいため、粘弾性フォームと言えるものではなかった。